"フォトクロミック物質を含有しているフォトクロミック眼科用器具において、前記フォトクロミック物質は、フォトクロミックナフトピランと、前記フォトクロミックナフトピランに結合した少なくとも1種の反応性置換基であって、各々の反応性置換基が独立して、-A-D-E-G-J、-G-E-G-J、-D-E-G-J、-A-D-J、-D-G-J、および、-D-J、{式中、i各々の-A-は独立して、-C=O-、-OC=O-、-NHC=O-もしくは-CH2-であり、ii各々の-D-は独立して、a脂肪族ジアミン残基、脂環式ジアミン残基、ジアザシクロアルカン残基、アザシクロ脂肪族アミン残基、ジアザクラウンエーテル残基もしくは芳香族ジアミン残基である、ジアミン残基またはそれの誘導体であって、前記ジアミン残基の第1のアミン窒素は、-A-もしくは前記フォトクロミックナフトピランと結合を形成しており、前記ジアミン残基の第2のアミン窒素は、-E-、-G-もしくは-Jと結合を形成している、前記のジアミン残基またはそれの誘導体、または、b脂肪族アミノアルコール残基、脂環式アミノアルコール残基、アザシクロ脂肪族アルコール残基、ジアザシクロ脂肪族アルコール残基もしくは芳香族アミノアルコール残基である、アミノアルコール残基またはそれの誘導体であって、前記アミノアルコール残基のアミン窒素は、-A-もしくは前記フォトクロミックナフトピランと結合を形成しており、かつ、前記アミノアルコール残基のアルコール酸素は、-E-、-G-もしくは-Jと結合を形成しており;または、前記アミノアルコール残基の前記のアミン窒素は、-E-、-G-もしくは-Jと結合を形成しており、かつ、前記アミノアルコール残基の前記のアルコール酸素は、-A-もしくは前記フォトクロミックナフトピランと結合を形成している、前記のアミノアルコール残基またはそれの誘導体、であり、iii各々の-E-は独立して、脂肪族ジカルボン酸残基、脂環式ジカルボン酸残基もしくは芳香族ジカルボン酸残基である、ジカルボン酸残基またはそれの誘導体であって、前記ジカルボン酸残基の第1のカルボニル基は、-G-もしくは-D-と結合を形成しており、かつ、前記ジカルボン酸残基の第2のカルボニル基は、-G-と結合を形成している、前記のジカルボン酸残基またはそれの誘導体であり、iv各々の-G-は独立して、a-[OC2H4xOC3H6yOC4H8z]-O-式中、x、yおよびzは、それぞれ独立して、0~50の間の数字であり、かつ、x、yおよびzの合計は、1~50の範囲である、または、b脂肪族ポリオール残基、脂環式ポリオール残基もしくは芳香族ポリオール残基である、ポリオール残基またはそれの誘導体であって、前記ポリオール残基の第1のポリオール酸素は、-E-、-D-もしくは前記フォトクロミックナフトピランと結合を形成しており、かつ、前記ポリオール残基の第2のポリオール酸素は、-E-もしくは-Jと結合を形成している、前記のポリオール残基またはそれの誘導体であり、v各々の-Jは独立して、反応性部分もしくはそれの残基を有する基であるか;または、-Jが水素基である場合、-Jは、基-D-もしくは-G-の酸素に結合されていて、反応性部分を形成しているという条件で、-Jは水素基である}の1つによって表される、少なくとも1種の反応性置換基と、を含有している、眼科用器具。実施例次の諸実施例は、本開示の範囲内の組成物および方法の様々な非限定的な具体例を例示しており、別のやり方で本明細書に記述されている本発明を制限していない。<実施例1>工程123-ジメトキシ-77-ジメチル-7H-ベンゾ[C]フルオレン-5-オール10g、1-フェニル-1-4-モルホリノフェニル-2-プロピン-1-オール13g、ドデシルベンゼンスルホン酸10滴およびクロロホルム400mLを、反応フラスコ内で混合した。その反応混合物は、3時間の間還流しながら加熱して、濃縮した。残渣にアセトンを添加し、次いで、スラリーを濾過して、灰色がかった白色offwhiteの固体18gが生じた。工程2工程1からの3-フェニル-3-4-モルホリノフェニル-67-ジメトキシ-1313-ジメチル-3H13H-インデノ[2’3’:34]ナフト[12-b]ピラン20g、3-ピペリジノメタノール7.6gおよびテトラヒドロフラン250mLを、氷浴で冷却された乾燥反応フラスコ内で、窒素雰囲気の下、混合した。その反応混合物に、ヘキサンに入れたブチルリチウム2.5M,50mLを、撹拌しながら一滴ずつ添加した。その添加を行った後、該冷却浴を取り外し、次いで、該フラスコを室温まで温めた。その黒ずんだ溶液は、氷水400mLの中に注ぎ、次いで、その混合物は、酢酸エチルで400mLで2回抽出した。有機質層は、飽和塩化ナトリウム水溶液200mLで洗浄して、硫酸ナトリウムで乾燥させ、濃縮した。その残渣は、シリカゲルクロマトグラフィー酢酸エチル/ヘキサンv/v:1/1.5によって精製した。生成物は、薄茶色の発泡フォーム17gとして得られた。工程3工程2からの3-フェニル-3-4-モルホリノフェニル-6-メトキシ-7-3-ヒドロキシメチレンピペリジン-1-イル-1313-ジメチル-3H13H-インデノ[2’3’:34]ナフト[12-b]ピラン9g、2-イソシアナトエチルメタクリレート3mL、ジブチル錫ラウレートdibutyltinlaureate5滴および酢酸エチル200mLを、凝縮器を外気に開放しながら反応フラスコ中で混合した。その混合物は、30分間還流しながら加熱した。該混合物にメタノール15mLを添加して、過剰の2-イソシアナトエチルメタクリレートを急冷quenchした。その反応混合物は濃縮し、次いで、残渣は、シリカゲルクロマトグラフィー酢酸エチル/ヘキサンv/v:1/1によって精製した。その生成物は、薄紫色の発泡フォーム11gとして得られた。核磁気共鳴分光法NMRによって、3-フェニル-3-4-モルホリノフェニル-6-メトキシ-7-3-2-メタクリルオキシエチルカルバミルオキシメチレンピペリジン-1-イル-1313-ジメチル-3H13H-インデノ[2’3’:34]ナフト[12-b]ピランの構造が確証される。<実施例2>工程13-ピペリジノメタノールに代えて、4-ヒドロキシピペリジンを使用したことを除き、実施例1の工程2の手順に従った。生成物は、灰色がかった白色の結晶として得られた。工程23-フェニル-3-4-モルホリノフェニル-6-メトキシ-7-3-ヒドロキシメチレンピペリジン-1-イル-1313-ジメチル-3H13H-インデノ[2’3’:34]ナフト[12-b]ピランに代えて、工程1からの3-フェニル-3-4-モルホリノフェニル-6-メトキシ-7-4-ヒドロキシピペリジン-1-イル-1313-ジメチル-3H13H-インデノ[2’3’:34]ナフト[12-b]ピランを使用したことを除き、実施例1の工程3の手順に従った。生成物は、薄紫色の結晶として得た。マススペクトロメトリーによって、3-フェニル-3-4-モルホリノフェニル-6-メトキシ-7-4-2-メタクリルオキシエチルカルバミルオキシピペリジン-1-イル-1313-ジメチル-3H13H-インデノ[2’3’:34]ナフト[12-b]ピランの分子量が確証される。<実施例3>工程13-ピペリジノメタノールに代えて、ピペリラジンを使用したことを除き、実施例1の工程2の手順に従った。生成物は、薄紫色の結晶として得られた。工程2工程1からの3-フェニル-3-4-モルホリノフェニル-6-メトキシ-7-4-ピペラジン-1-イル-1313-ジメチル-3H13H-インデノ[2’3’:34]ナフト[12-b]ピラン10g、2-イソシアナトエチルメタクリレート3mLおよび酢酸エチル150mLを、外気に開放された乾燥反応フラスコの中で混合した。その混合物は、20分間室温で撹拌した。該混合物にメタノール5mLを添加して、過剰の2-イソシアナトエチルメタクリレートを急冷した。その混合物は濃縮し、次いで、残渣は、シリカゲルクロマトグラフィー酢酸エチル/ヘキサンv/v:1/1によって精製した。生成物は、該クロマトグラフィーにかけた後、酢酸エチル/ヘキサンv/v:1/1から結晶化して、濾過し、薄紫色の結晶10gとして取り出した。マススペクトロメトリーによって、3-フェニル-3-4-モルホリノフェニル-6-メトキシ-7-4-2-メタクリルオキシエチルカルバミルピペラジン-1-イル-1313-ジメチル-3H13H-インデノ[2’3’:34]ナフト[12-b]ピランの分子量が確証される。<実施例4>工程14-ヒドロキシベンゾフェノン100g、2-クロロエタノール50g、水酸化ナトリウム20gおよび水500mLを、反応フラスコ中で混合した。その混合物は、6時間の間還流しながら加熱した。油状層を分離し、次いで、冷却して結晶化させた。その結晶は、水酸化ナトリウム水溶液で洗浄し、次いで、水で洗浄し、乾燥させて、灰色がかった白色の固体85gを生じさせた。生成物は、更に精製することなく使用した。工程2工程1からの4-2-ヒドロキシエトキシベンゾフェノン30gは、反応フラスコに入れた無水ジメチルホルムアミド250mLに、オーバーヘッド撹拌を行いながら溶解させた。トルエンに入れたナトリウムアセチリドペーストSodiumacetylidepaste15gを、該反応フラスコに、激しく撹拌しながら添加した。反応が終了した後、その混合物を水500mLに添加し、次いで、その溶液は、エチルエーテルで500mLで2回抽出した。それらの有機質層は、混合して、飽和塩化ナトリウム水溶液で洗浄し、次いで、硫酸ナトリウムで乾燥させた。次いで、その溶液は、濾過し、濃縮し、次いで、黒ずんだ残渣は、シリカゲルクロマトグラフィー酢酸エチル/ヘキサンv/v:1/1によって精製した。生成物は、白色固体33gとして得られた。工程31-フェニル-1-4-モルホリノフェニル-2-プロピン-1-オールに代えて、工程2からの1-フェニル-1-4-2-ヒドロキシエトキシフェニル-2-プロピン-1-オールを使用したことを除き、実施例1の工程1の手順に従った。その生成物は、該クロマトグラフィーにかけた後、酢酸エチル/ヘキサンv/v:1/1から沈降させて、濾過し、薄黄色固体として取り出した。工程43-フェニル-3-4-モルホリノフェニル-67-ジメトキシ-1313-ジメチル-3H13H-インデノ[2’3’:34]ナフト[12-b]ピランに代えて、工程3からの3-フェニル-3-4-2-ヒドロキシエトキシフェニル-67-ジメトキシ-1313-ジメチル-3H13H-インデノ[2’3’:34]ナフト[12-b]ピランを使用し、かつ、3-ピペリジノメタノールに代えてピペリジンを使用したことを除き、実施例1の工程2の手順に従った。生成物は、暗緑色の発泡フォームとして得られた。工程53-フェニル-3-4-モルホリノフェニル-6-メトキシ-7-3-ヒドロキシメチレンピペリジン-1-イル-1313-ジメチル-3H13H-インデノ[2’3’:34]ナフト[12-b]ピランに代えて、工程4からの3-フェニル-3-4-2-ヒドロキシエトキシフェニル-6-メトキシ-7-ピペリジノ-1313-ジメチル-3H13H-インデノ[2’3’:34]ナフト[12-b]ピランを使用したことを除き、実施例1の工程3の手順に従った。生成物は、薄黄色の発泡フォームとして得られた。マススペクトロメトリーによって、3-フェニル-3-4-2-2-メタクリルオキシエチルカルバミルオキシエトキシフェニル-6-メトキシ-7-ピペリジノ-1313-ジメチル-3H13H-インデノ[2’3’:34]ナフト[12-b]ピランの分子量が確証される。<実施例5>工程14-フルオロベンゾフェノン30g、ピペラジン23g、トリエチルアミン23mL、炭酸カリウム22gおよびジメチルスルホキシド50mLを、反応フラスコの中で混合した。その混合物は、20時間の間還流しながら加熱した。この時間の後、該混合物は、冷却して、水の中に注いだ。そのスラリーは、クロロホルムで抽出し、次いで、クロロホルム相を水で2回洗浄し、次いで、硫酸ナトリウムで乾燥させた。その溶液を濃縮して、45gのオレンジ色の油状物が得られた。生成物は、更に精製することなく使用した。工程2反応フラスコに入れたジメチルホルムアミド50mLに、工程1からの4-ピペラジノベンゾフェノンを溶解し、トルエンに入れた9重量の過剰量のナトリウムアセチリドを少量ずつ添加した。反応が終了した後、その混合物を水の中に注いだ。次いで、該混合物は酢酸エチルで抽出し、次いで、有機質層は、硫酸ナトリウムで乾燥させた。その溶液は、濾過して、濃縮した。残渣は、シリカゲルクロマトグラフィー酢酸エチル/メタノールv/v:1/1によって精製し、黄色の固体17gが生じた。工程323-ジメトキシ-77-ジメチル-7H-ベンゾ[C]フルオレン-5-オールに代えて、39-ジメトキシ-77-ジメチル-7H-ベンゾ[C]フルオレン-5-オールを使用し、かつ、1-フェニル-1-4-モルホリノフェニル-2-プロピン-1-オールに代えて、1-フェニル-1-4-ピペラジノフェニル-2-プロピン-1-オールを使用したことを除き、実施例1の工程1の手順に従った。生成物は、前記クロマトグラフィーにかけた後、アセトン/メタノールv/v:1/1から沈降させて、濾過し、薄緑色の固体として取り出した。工程4工程3からのフェニル-3-4-ピペラジノフェニル-611-ジメトキシ-1313-ジメチル-3H13H-インデノ[2’3’:34]ナフト[12-b]ピラン1g、2-イソシアナトエチルメタクリレート1.5mLおよび酢酸エチル30mLを、乾燥反応フラスコ中で混合した。その混合物は、室温で1時間の間撹拌した。該混合物にメタノール5mLを添加して、過剰の2-イソシアナトエチルメタクリレートを急冷した。その混合物は濃縮し、次いで、残渣は、シリカゲルクロマトグラフィー酢酸エチル/ヘキサンv/v:1/1によって精製した。生成物は、緑色の発泡フォームとして得られた。マススペクトロメトリーによって、3-フェニル-3-4-4-2-メタクリルオキシエチルカルバミルピペラジン-1-イルフェニル-611-ジメトキシ-1313-ジメチル-3H13H-インデノ[2’3’:34]ナフト[12-b]ピランの分子量が確証される。<実施例6>工程14-フルオロベンゾフェノン20gおよび1-2-ヒドロキシエチルピペラジン40gを、200mLのDMSOに入れて3時間の間160°Cまで加熱した。その混合物を水1リットルの中に注ぎ、濾過を行って固体を回収した。該固体は、水で洗浄し、乾燥させ、ヘキサンでスラリー化し、次いで、再び乾燥させた。その灰色がかった白色の固体25gは、更に精製することなく、次工程で使用した。工程2工程1からの4-4-2-ヒドロキシエチルピペラジン-1-イル-ベンゾフェノン25gを、反応フラスコに入れたジメチルホルムアミド50mLに溶解し、次いで、トルエンに入れた9重量の過剰量のナトリウムアセチリドを、少量ずつに添加した。反応が終了した後、その混合物を水の中に注ぎ、次いで、濾過して白色固体20gとして取り出した。工程323-ジメトキシ-77-ジメチル-7H-ベンゾ[C]フルオレン-5-オールに代えて、77-ジメチル-7H-ベンゾ[C]フルオレン-5-オールを使用し、かつ、1-フェニル-1-4-モルホリノフェニル-2-プロピン-1-オールに代えて、工程2からの1-フェニル-1-4-4-2-ヒドロキシエチルピペラジン-1-イルフェニル-2-プロピン-1-オールを使用したことを除き、実施例1の工程2の手順に従った。生成物は、カラムクロマトグラフィーによって単離し、酢酸エチル/メタノール80/20v/vで溶離し、次いで、灰色がかった白色の固体として、メタノールから結晶化させた。工程43-フェニル-3-4-モルホリノフェニル-6-メトキシ-7-3-ヒドロキシメチレンピペリジン-1-イル-1313-ジメチル-3H13H-インデノ[2’3’:34]ナフト[12-b]ピランに代えて、工程3からの3-フェニル-3-4-4-2-ヒドロキシエチルピペラジン-1-イルフェニル-1313-ジメチル-3H13H-インデノ[2’3’:34]ナフト[12-b]ピランを使用したことを除き、実施例1の工程3の手順に従った。クロロホルム/メタノール90/10v/vを用い、次いで、酢酸エチル/メタノール95/5v/vを用いる、連続的なクロマトグラフ分離を行うことによって、薄紫色の発泡フォームとして単離される純粋な油状物が生じた。マススペクトロメトリーによって、3-フェニル-3-4-4-2-2-メタクリルオキシエチルカルバミルオキシエチルピペラジン-1-イルフェニル-1313-ジメチル-3H13H-インデノ[2’3’:34]ナフト[12-b]ピランの分子量が確証される。<実施例7>工程11-フェニル-1-4-モルホリノフェニル-2-プロピン-1-オールに代えて、1-フェニル-1-4-メトキシフェニル-2-プロピン-1-オールを使用したことを除き、実施例1の工程1の手順に従った。生成物は、灰色がかった白色の結晶として得られた。工程23-フェニル-3-4-モルホリノフェニル-67-ジメトキシ-1313-ジメチル-3H13H-インデノ[2’3’:34]ナフト[12-b]ピランに代えて、工程1からの3-フェニル-3-4-メトキシフェニル-67-ジメトキシ-1313-ジメチル-3H13H-インデノ[2’3’:34]ナフト[12-b]ピランを使用し、かつ、3-ピペリジノメタノールに代えて、4-ヒドロキシピペリジンを使用したことを除き、実施例1の工程2の手順に従った。前記クロマトグラフィーにかけた後、生成物は、エチルエーテル/メタノール/ヘキサン1/1/1から結晶化して、薄黄色の結晶を生じた。工程3工程2からの3-フェニル-3-4-メトキシフェニル-6-メトキシ-7-4-ヒドロキシピペリジン-1-イル-1313-ジメチル-3H13H-インデノ[2’3’:34]ナフト[12-b]ピラン1g、無水コハク酸0.3g、トリエチルアミン0.5mLおよびトルエン20mLを、乾燥反応フラスコ中で混合した。その混合物は、7時間の間還流しながら加熱した。その溶液に水50mLを添加し、次いで、その混合物を分離した。トルエン層は、飽和塩化ナトリウム水溶液で洗浄し、次いで、硫酸ナトリウムで乾燥させた。その溶液は濃縮し、残渣は、シリカゲルクロマトグラフィー酢酸エチル/ヘキサンv/v:2/1によって精製し、薄黄色の発泡フォーム1.2gが生じた。工程4工程3からの3-フェニル-3-4-メトキシフェニル-6-メトキシ-7-4-2-ヒドロキシカルボニルエチルカルボキシピペリジン-1-イル-1313-ジメチル-3H13H-インデノ[2’3’:34]ナフト[12-b]ピラン1.2g、ポリエチレングリコールメタクリレート平均分子量360、1mL、ジシクロヘキシルカルボジイミド0.7g、4-ジメチルアミノ-ピリジン0.4gおよび塩化メチレン10mLを、乾燥反応フラスコ中で混合した。その混合物は、5時間の間還流しながら加熱し、次いで、濾過した。その溶液は濃縮し、残渣は、シリカゲルクロマトグラフィー酢酸エチル/ヘキサンv/v:1/1によって精製し、油状混合物1.8gが生じた。マススペクトロメトリーによって、それらの主成分は、化合物3-フェニル-3-4-メトキシフェニル-6-メトキシ-7-4-2-2-2-2-2-2-2-メタクリルオキシエトキシエトキシエトキシエトキシエトキシエトキシカルボニルエチルカルボキシピペリジン-1-イル-1313-ジメチル-3H13H-インデノ[2’3’:34]ナフト[12-b]ピランを含有するポリエチレングリコール鎖の中に5~8個のエトキシ基を有することが示される。<実施例8>工程13-フェニル-3-4-メトキシフェニル-6-メトキシ-7-4-ヒドロキシピペリジン-1-イル-1313-ジメチル-3H13H-インデノ[2’3’:34]ナフト[12-b]ピランに代えて、実施例1の工程2からの3-フェニル-3-4-モルホリノフェニル-6-メトキシ-7-4-3-ヒドロキシメチレンピペリジン-1-イル-1313-ジメチル-3H13H-インデノ[2’3’:34]ナフト[12-b]ピランを使用したことを除き、実施例7の工程3の手順に従った。生成物は、薄紫色の発泡フォームとして得られた。工程23-フェニル-3-4-メトキシフェニル-6-メトキシ-7-4-2-ヒドロキシカルボニルエチルカルボキシピペリジン-1-イル-1313-ジメチル-3H13H-インデノ[2’3’:34]ナフト[12-b]ピランに代えて、工程1からの3-フェニル-3-4-モルホリノフェニル-6-メトキシ-7-4-2-ヒドロキシカルボニルエチルカルボキシメチレンピペリジン-1-イル-1313-ジメチル-3H13H-インデノ[2’3’:34]ナフト[12-b]ピランを使用したことを除き、実施例7の工程4の手順に従った。生成物は、油状混合物として得られた。マススペクトロメトリーによって、それらの主成分は、3-フェニル-3-4-モルホリノフェニル-6-メトキシ-7-3-2-2-2-2-2-2-2-メタクリルオキシエトキシエトキシエトキシエトキシエトキシエトキシカルボニルエチルカルボキシメチレンピペリジン-1-イル-1313-ジメチル-3H13H-インデノ[2’3’:34]ナフト[12-b]ピランを含有するエチレングリコール鎖の中に5~8個のエトキシ基を有することが示される。<実施例9>工程13-ピペリジンに代えて、モルホリンを使用したことを除き、実施例4の工程4の手順に従った。前記クロマトグラフィーにかけた後、生成物は、t-ブチルメチルエーテル/ヘキサン2/1から再結晶化して、灰色がかった白色の結晶を生じた。工程23-フェニル-3-4-メトキシフェニル-6-メトキシ-7-4-ヒドロキシピペリジン-1-イル-1313-ジメチル-3H13H-インデノ[2’3’:34]ナフト[12-b]ピランに代えて、工程1からの3-フェニル-3-4-2-ヒドロキシエトキシフェニル-6-メトキシ-7-モルホリノ-1313-ジメチル-3H13H-インデノ[2’3’:34]ナフト[12-b]ピランを使用したことを除き、実施例7の工程3の手順に従った。生成物は、茶色の発泡フォームとして得られた。工程33-フェニル-3-4-メトキシフェニル-6-メトキシ-7-4-2-ヒドロキシカルボニルエチルカルボキシピペリジン-1-イル-1313-ジメチル-3H13H-インデノ[2’3’:34]ナフト[12-b]ピランに代えて、工程2からの3-フェニル-3-4-2-2-ヒドロキシカルボニルエチルカルボキシフェニル-6-メトキシ-7-モルホリノ-1313-ジメチル-3H13H-インデノ[2’3’:34]ナフト[12-b]ピランを使用したことを除き、実施例7の工程4の手順に従った。生成物は、油状混合物として得られた。マススペクトロメトリーによって、それらの主成分は、3-フェニル-3-4-2-2-2-2-2-2-2-2-メタクリルオキシエトキシエトキシエトキシエトキシエトキシエトキシカルボニルエチルカルボキシエトキシフェニル-6-メトキシ-7-モルホリノ-1313-ジメチル-3H13H-インデノ[2’3’:34]ナフト[12-b]ピランを含有するエチレングリコール鎖の中に5~8個のエトキシ基を有することが示される。<実施例10:フォトクロミックポリマーのテストスクウェアの合成およびフォトクロミック性能試験>フォトクロミック性能試験次のとおり、実施例1~9のフォトクロミック物質のフォトクロミック性能を試験した。1.5×103モル溶液を生じるように計算された量の、試験すべきフォトクロミック物質を、エトキシル化ビスフェノールAジメタクリレートBPA2EODMA4部と、ポリエチレングリコール600ジメタクリレート1部と、22’-アゾビス2-メチルプロピオニトリルAIBN0.033重量と、のモノマー混合物50gの入っているフラスコに添加した。該フォトクロミック物質は、撹拌して穏やかに加熱することによって、該モノマー混合物の中に溶解した。澄明な溶液が得られた後、該溶液を、2.2mm×15.24cm6インチ×15.24cm6インチの内部寸法を有する平板鋳型の中に注いだ。該鋳型は、密封し、次いで、水平空気流のプログラム可能なオーブンであって、温度を5時間の間隔にわたって40°Cから95°Cまで上昇させ、温度を95°Cに3時間の間維持し、次いで、その温度を少なくとも2時間にわたって60°Cまで下げるようにプログラム化された該オーブンの中に置いた。この時間の後、前記メタクリレートの末端部にあるフォトクロミック染料を共重合して、シートにした。該鋳型を開放した後、ダイヤモンドブレードソーを用いて、そのポリマーシートを、5.1cm2インチの複数のテストスクウェアに切断した。上述のように調製した複数のフォトクロミックテストスクウェアは、光学台上でフォトクロミック応答について試験した。それらフォトクロミックテストスクウェアは、光学台上で試験を行う前、約15分間、365nmの紫外線にさらして、該フォトクロミック物質を、不活性状態または漂白状態から活性状態または着色状態に変化させ、次いで、76°Cのオーブン中に約15分間置いて、該フォトクロミック物質を再び漂白状態に戻した。次いで、それらテストスクウェアは、室温まで冷却し;室内蛍光灯に少なくとも2時間の間暴露し;次いで、24°Cに維持された光学台の上で試験を行う前、少なくとも2時間の間、覆っておいた即ち、暗環境にしておいた。該光学台には、300ワットのキセノンアーク灯、遠隔操作シャッター、該アーク灯のための熱シンクとして作用するKG-2フィルタ、および、減光フィルタを取り付けた。試験すべき前記スクウェアがおかれている試料保持器を、23°Cに維持された水浴の中に置いた。タングステンランプからの平行光線は、該スクウェアの法線に小角度約30°を成して該スクウェアを通過した。該タングステンランプからの該平行光線は、該スクウェアを通過した後、回収球体に向けられ、散乱光および再混合光線が回収されるのを回避した。該平行光線は、該回収球体から、光ファイバーケーブルを経由して、オーシャンオプティクスS2000分光光度計まで移動する。該分光光度計において、結果として得られるスペクトルは、試験されている前記フォトクロミック物質の可視部分のラムダ最大値λmaxvisで測定した。λmaxvisは、テストスクウェア中の前記フォトクロミック化合物の活性形態着色形態の最大吸収が生じる可視スペクトルの波長である。λmaxvis波長は、バリアンキャリー4000紫外-可視分光光度計で該フォトクロミックテストスクウェアを試験することによって決定した。検出器からの出力信号は、放射計で処理した。各々のテストスクウェアの飽和光学密度Sat‘dODは、前記キセノン灯から前記シャッターを開放し;次いで、そのテストチップを紫外線に30分間暴露した後、透過率を測定する;ことによって決定した。キセノン光線は、この種の染料を測定するために1W/m2に設定したが、場合によっては、3W/m2の電力設定値を用いた。放射照度は、前記光源の減光フィルタを変化させ;かつ、ランプ出力を調節する;ことによって調整した。第1の退色半減期T12は、活性化用光の光源を取り外した後、諸テストスクウェア中のフォトクロミック物質の活性形態の吸光度が、室温24°Cで飽和光学密度の吸光度値の1/2に到達する、秒単位の時間間隔である。試験を行った前記諸フォトクロミック物質に対する結果を、下の表1に記載する。<実施例11>窒素雰囲気の下、2-ヒドロキシエチルメタクリレート91重量と、メタクリル酸2.2重量と、エチレングリコールジメタクリレート0.83重量と、トリメチロールプロパントリメタクリレート0.1重量と、22’-アゾビスイソブチロニトリル0.55重量と、CGI819[チバスペシャルティケミカルズから市販されている、ビス246-トリメチルベンゾイル-フェニルホスフィンオキシド光開始剤]0.5重量と、実施例2で作られたフォトクロミック化合物5.25重量とのブレンドの約100mgを、グルカムE-20希釈剤[メチルD-グルコピラノシドを含有するポリオキシ-12-エタンジイル,α-ヒドロ-ω-ヒドロキシ-,エーテル;50重量部の割合で平均分子量1074g/モル;ケムロン社から市販されている]と混合して、50重量部の反応性モノマーにし、次いで、各々のフロントカーブ鋳型の中に入れた。該フロントカーブ鋳型の上にバックカーブ鋳型を置き、次いで、蛍光灯[フィリップスのTLK03/40W]からの可視光の下、その混合物を約50°Cで約20分間硬化させることによって、レンズを形成した。それらの鋳型は、該可視光から取り出してオーブンに入れて、70°Cまで約3時間の間加熱した。オーブンからそれらの鋳型を取り出して、未だ熱い間に迅速にこじ開けた。EDTA二ナトリウム0.16重量と、トゥイーン登録商標80[オールドリッチケミカルズから市販されているポリオキエチレン20ソルビタンモノオレエート]0.02重量との水溶液に、約70°Cで約30分間それらの鋳型を浸漬することによって、該鋳型からそれらのレンズを取り外した。該レンズは、ホウ酸塩緩衝食塩溶液で洗浄した。最終のレンズは、形状が均一であった。本記述は、本発明を明確に理解させることに関連する、本発明の諸態様を例示していることを理解すべきである。本記述を単純化するために、当業者には明らかであると思われる本発明の幾つかの態様であって、したがって、本発明の更なる理解を助長するとは思われない態様は、開示しなかった。本発明は、幾つかの具体例に関連して記述されてきたが、本発明は、開示された特定の諸具体例に限定される訳ではなく、特許請求の範囲に規定されるような本発明の趣旨および範囲に含まれる部分的変更を包含するように意図されている。実施の態様1フォトクロミック物質を含有しているフォトクロミック眼科用器具において、前記フォトクロミック物質は、フォトクロミックナフトピランと、前記フォトクロミックナフトピランに結合した少なくとも1種の反応性置換基であって、各々の反応性置換基が独立して、-A-D-E-G-J、-G-E-G-J、-D-E-G-J、-A-D-J、-D-G-J、および、-D-J、{式中、i各々の-A-は独立して、-C=O-、-OC=O-、-NHC=O-もしくは-CH2-であり、ii各々の-D-は独立して、a脂肪族ジアミン残基、脂環式ジアミン残基、ジアザシクロアルカン残基、アザシクロ脂肪族アミン残基、ジアザクラウンエーテル残基もしくは芳香族ジアミン残基である、ジアミン残基またはそれの誘導体であって、前記ジアミン残基の第1のアミン窒素は、-A-もしくは前記フォトクロミックナフトピランと結合を形成しており、前記ジアミン残基の第2のアミン窒素は、-E-、-G-もしくは-Jと結合を形成している、前記のジアミン残基またはそれの誘導体、または、b脂肪族アミノアルコール残基、脂環式アミノアルコール残基、アザシクロ脂肪族アルコール残基、ジアザシクロ脂肪族アルコール残基もしくは芳香族アミノアルコール残基である、アミノアルコール残基またはそれの誘導体であって、前記アミノアルコール残基のアミン窒素は、-A-もしくは前記フォトクロミックナフトピランと結合を形成しており、かつ、前記アミノアルコール残基のアルコール酸素は、-E-、-G-もしくは-Jと結合を形成しており;または、前記アミノアルコール残基の前記のアミン窒素は、-E-、-G-もしくは-Jと結合を形成しており、かつ、前記アミノアルコール残基の前記のアルコール酸素は、-A-もしくは前記フォトクロミックナフトピランと結合を形成している、前記のアミノアルコール残基またはそれの誘導体、であり、iii各々の-E-は独立して、脂肪族ジカルボン酸残基、脂環式ジカルボン酸残基もしくは芳香族ジカルボン酸残基である、ジカルボン酸残基またはそれの誘導体であって、前記ジカルボン酸残基の第1のカルボニル基は、-G-もしくは-D-と結合を形成しており、かつ、前記ジカルボン酸残基の第2のカルボニル基は、-G-と結合を形成している、前記のジカルボン酸残基またはそれの誘導体であり、iv各々の-G-は独立して、a-[OC2H4xOC3H6yOC4H8z]-O-式中、x、yおよびzは、それぞれ独立して、0~50の間の数字であり、かつ、x、yおよびzの合計は、1~50の範囲である、または、b脂肪族ポリオール残基、脂環式ポリオール残基もしくは芳香族ポリオール残基である、ポリオール残基またはそれの誘導体であって、前記ポリオール残基の第1のポリオール酸素は、-E-、-D-もしくは前記フォトクロミックナフトピランと結合を形成しており、かつ、前記ポリオール残基の第2のポリオール酸素は、-E-もしくは-Jと結合を形成している、前記のポリオール残基またはそれの誘導体であり、v各々の-Jは独立して、反応性部分もしくはそれの残基を有する基であるか;または、-Jが水素基である場合、-Jは、基-D-もしくは-G-の酸素に結合されていて、反応性部分を形成しているという条件で、-Jは水素基である}の1つによって表される、少なくとも1種の反応性置換基と、を含有している、眼科用器具。2実施態様1に記載の眼科用器具において、前記フォトクロミックナフトピランは、2H-ナフト[1,2-b]ピラン、3H-ナフト[2,1-b]ピラン、インデノ[2’,3’:3,4]ナフト[1,2-b]ピラン、インデノ[1’,2’:4,3]ナフト[2,1-b]ピラン、または、それらの混合物である、眼科用器具。3実施態様1に記載の眼科用器具において、各々の-Jは独立して、アクリル基、クロチル基、メタクリル基、2-メタクリルオキシエチルカルバミル基、2-メタクリルオキシエトキシカルボニル基、4-ビニルフェニル基、ビニル基、1-クロロビニル基、またはエポキシ基である、眼科用器具。4実施態様1に記載の眼科用器具において、前記フォトクロミック物質は、再結晶化によって精製されている、眼科用器具。5少なくとも1種のフォトクロミック物質を含有している眼科用器具において、前記少なくとも1種のフォトクロミック物質は、PC-[R]r{式中、aPCは、2H-ナフト[1,2-b]ピラン、3H-ナフト[2,1-b]ピラン、インデノ[2’,3’:3,4]ナフト[1,2-b]ピラン、インデノ[1’,2’:4,3]ナフト[2,1-b]ピラン、または、それらの混合物であるフォトクロミックナフトピランを含有しており、brは、1~4の範囲の整数であり、かつc各々のR基は独立して、-A-D-E-G-J、-G-E-G-J、-D-E-G-J、-A-D-J、-D-G-J、ならびに、-D-J、{式中、i各々の-A-は独立して、-C=O-、-OC=O-、-NHC=O-もしくは-CH2-であり、ii各々の-D-は独立して、a脂肪族ジアミン残基、脂環式ジアミン残基、ジアザシクロアルカン残基、アザシクロ脂肪族アミン残基、ジアザクラウンエーテル残基もしくは芳香族ジアミン残基であるジアミン残基またはそれの誘導体であって、前記ジアミン残基の第1のアミン窒素は、-A-もしくはPCと結合を形成しており、前記ジアミン残基の第2のアミン窒素は、-E-、-G-もしくは-Jと結合を形成している、前記のジアミン残基またはそれの誘導体、または、b脂肪族アミノアルコール残基、脂環式アミノアルコール残基、アザシクロ脂肪族アルコール残基、ジアザシクロ脂肪族アルコール残基もしくは芳香族アミノアルコール残基であるアミノアルコール残基またはそれの誘導体であって、前記アミノアルコール残基のアミン窒素は、-A-もしくはPCと結合を形成しており、かつ、前記アミノアルコール残基のアルコール酸素は、-E-、-G-もしくは-Jと結合を形成しており;または、前記アミノアルコール残基の前記のアミン窒素は、-E-、-G-もしくは-Jと結合を形成しており、かつ、前記アミノアルコール残基の前記のアルコール酸素は、-A-もしくはPCと結合を形成している、前記のアミノアルコール残基またはそれの誘導体、であり、iii各々の-E-は独立して、脂肪族ジカルボン酸残基、脂環式ジカルボン酸残基もしくは芳香族ジカルボン酸残基である、ジカルボン酸残基またはそれの誘導体であって、前記ジカルボン酸残基の第1のカルボニル基は、-G-もしくは-D-と結合を形成しており、かつ、前記ジカルボン酸残基の第2のカルボニル基は、-G-と結合を形成している、前記のジカルボン酸残基またはそれの誘導体であり、iv各々の-G-は独立して、a-[OC2H4xOC3H6yOC4H8z]-O-式中、x、yおよびzは、それぞれ独立して、0~50の間の数字であり、かつ、x、yおよびzの合計は、1~50の範囲である、またはb脂肪族ポリオール残基、脂環式ポリオール残基もしくは芳香族ポリオール残基である、ポリオール残基またはそれの誘導体であって、前記ポリオール残基の第1のポリオール酸素は、-E-、-D-もしくはPCと結合を形成しており、かつ、前記ポリオール残基の第2のポリオール酸素は、-E-もしくは-Jと結合を形成している、前記のポリオール残基またはそれの誘導体、であり、v各々の-Jは独立して、アクリル基、クロチル基、メタクリル基、2-メタクリルオキシエチルカルバミル基、2-メタクリルオキシエトキシカルボニル基、4-ビニルフェニル基、ビニル基、1-クロロビニル基またはエポキシ基であるか;または、-Jが水素基である場合、-Jは、基-D-もしくは-G-の酸素に結合されているという条件で、-Jは水素基である}の1つによって表される反応性置換基である}によって表される、眼科用器具。6実施態様5に記載の眼科用器具において、rは、1または2である、眼科用器具。7少なくとも1種のフォトクロミック物質、またはそれらの混合物を含有している、眼科用器具において、前記少なくとも1種のフォトクロミック物質は、{式中、aR1は、反応性置換基R{式中、前記反応性置換基Rは、-A-D-E-G-J、-G-E-G-J、-D-E-G-J、-A-D-J、-D-G-J、ならびに、-D-J、{式中、-A-は、-C=O-、-OC=O-、-NHC=O-もしくは-CH2-であり、-D-は、脂肪族ジアミン残基、脂環式ジアミン残基、ジアザシクロアルカン残基、アザシクロ脂肪族アミン残基、ジアザクラウンエーテル残基もしくは芳香族ジアミン残基である、ジアミン残基またはそれの誘導体であって、前記ジアミン残基の第1のアミン窒素は、-A-、構造体I、構造体II、構造体IIIもしくは構造体IVと結合を形成しており、前記ジアミン残基の第2のアミン窒素は、-E-、-G-もしくは-Jと結合を形成している、前記のジアミン残基またはそれの誘導体;あるいは、脂肪族アミノアルコール残基、脂環式アミノアルコール残基、アザシクロ脂肪族アルコール残基、ジアザシクロ脂肪族アルコール残基もしくは芳香族アミノアルコール残基である、アミノアルコール残基またはそれの誘導体であって、前記アミノアルコール残基のアミン窒素は、-A-、構造体I、構造体II、構造体IIIもしくは構造体IVと結合を形成しており、かつ、前記アミノアルコール残基のアルコール酸素は、-E-、-G-もしくは-Jと結合を形成しているか、または、前記アミノアルコール残基の前記のアミン窒素は、-E-、-G-もしくは-Jと結合を形成しており、かつ、前記アミノアルコール残基の前記のアルコール酸素は、-A-、構造体I、構造体II、構造体IIIもしくは構造体IVと結合を形成している、前記のアミノアルコール残基またはそれの誘導体、であり、-E-は、脂肪族ジカルボン酸残基、脂環式ジカルボン酸残基もしくは芳香族ジカルボン酸残基である、ジカルボン酸残基またはそれの誘導体であって、前記ジカルボン酸残基の第1のカルボニル基は、-G-もしくは-D-と結合を形成しており、かつ、前記ジカルボン酸残基の第2のカルボニル基は、-G-と結合を形成している、前記のジカルボン酸残基またはそれの誘導体であり、各々の-G-は独立して、-[OC2H4xOC3H6yOC4H8z]-O-式中、x、yおよびzは、それぞれ独立して、0~50の間の数字であり、かつ、x、yおよびzの合計は、1~50の範囲である;または、脂肪族ポリオール残基、脂環式ポリオール残基もしくは芳香族ポリオール残基であるポリオール残基またはそれの誘導体であって、前記ポリオール残基の第1のポリオール酸素は、-E-、-D-、構造体I、構造体II、構造体IIIもしくは構造体IVと結合を形成しており、かつ、前記ポリオール残基の第2のポリオール酸素は、-E-もしくは-Jと結合を形成している、前記のポリオール残基またはそれの誘導体;であり、-Jは、アクリル基、メタクリル基、クロチル基、2-メタクリルオキシエチルカルバミル基、2-メタクリルオキシエトキシカルボニル基、4-ビニルフェニル基、ビニル基、1-クロロビニル基もしくはエポキシ基であるか;または、-Jが水素である場合、-Jは、基-D-もしくは-G-の酸素に結合しているという条件で、-Jは水素である}の1つによって表される}であるか;または、R1は、水素基;ヒドロキシル基;C1~C3アルキル基;もしくは、基-C=OW{式中、Wは、-OR7、NR8R9、ピペリジノ基もしくはモルホリノ基[式中、R7は、アリル基、C1~C6アルキル基、フェニル基、モノC1~C6アルキル置換フェニル基、モノC1~C6アルコキシ置換フェニル基、フェニルC1~C3アルキル基、モノC1~C6アルキル置換フェニルC1~C3アルキル基、モノC1~C6アルコキシ置換フェニルC1~C3アルキル基、C1~C6アルコキシC2~C4アルキル基もしくはC1~C6ハロアルキル基であり、R8およびR9は、それぞれ独立して、C1~C6アルキル基、C5~C7シクロアルキル基、フェニル基、モノ置換フェニル基もしくはジ置換フェニル基であり、しかも、前記フェニル置換基は、C1~C6アルキル基もしくはC1~C6アルコキシ基であり、しかも、前記ハロ置換基は、クロロ基もしくはフルオロ基である]である};であり、bR1’は、前記反応性置換基R;水素基;ヒドロキシ基;C1~C3アルキル基;もしくは、基-C=OW{式中、Wは、-OR7、NR8R9、ピペリジノ基もしくはモルホリノ基[式中、R7は、アリル基、C1~C6アルキル基、フェニル基、モノC1~C6アルキル置換フェニル基、モノC1~C6アルコキシ置換フェニル基、フェニルC1~C3アルキル基、モノC1~C6アルキル置換フェニルC1~C3アルキル基、モノC1~C6アルコキシ置換フェニルC1~C3アルキル基、C1~C6アルコキシC2~C4アルキル基もしくはC1~C6ハロアルキル基であり、しかも、R8およびR9は、それぞれ独立して、C1~C6アルキル基、C5~C7シクロアルキル基、フェニル基、モノ置換フェニル基もしくはジ置換フェニル基であり、しかも、前記フェニル置換基は、C1~C6アルキル基もしくはC1~C6アルコキシ基であり、しかも、前記ハロ置換基は、クロロ基もしくはフルオロ基である]である};であり、cR2は、前記反応性置換基R;水素基;C1~C6アルキル基;C3~C7シクロアルキル基;置換もしくは無置換フェニル基;-OR10;もしくは、-OC=OR10[式中、R10は、水素基、C1~C6アルキル基、フェニルC1~C3アルキル基、モノC1~C6アルキル置換フェニルC1~C3アルキル基、モノC1~C6アルコキシ置換フェニルC1~C3アルキル基、C1~C6アルコキシC2~C4アルキル基、C3~C7シクロアルキル基、もしくは、モノC1~C4アルキル置換C3~C7シクロアルキル基であり、しかも、前記フェニル置換基は、C1~C6アルキル基もしくはC1~C6アルコキシ基である];であり、dnは0~4の範囲の整数であり、しかも、R3およびR4は、各々の存在に対して独立して、前記反応性置換基R;水素基;フルオロ基;クロロ基;C1~C6アルキル基;C3~C7シクロアルキル基;置換もしくは無置換フェニル基;-OR10;または、-OC=OR10[式中、R10が、水素基、C1~C6アルキル基、フェニルC1~C3アルキル基、モノC1~C6アルキル置換フェニルC1~C3アルキル基、モノC1~C6アルコキシ置換フェニルC1~C3アルキル基、C1~C6アルコキシC2~C4アルキル基、C3~C7シクロアルキル基、もしくは、モノC1~C4アルキル置換C3~C7シクロアルキル基であり、しかも、前記フェニル置換基が、C1~C6アルキル基もしくはC1~C6アルコキシ基である];パラ位に配置された置換基を有するモノ置換フェニル基であって、前記置換基は、ジカルボン酸残基もしくはそれの誘導体、ジアミン残基もしくはそれの誘導体、アミノアルコール残基もしくはそれの誘導体、ポリオール残基もしくはそれの誘導体、-CH2-、-CH2t-もしくは-[O-CH2t]k-式中、tは、整数2、3、4、5もしくは6であり、kは、1~50の整数であるであり、しかも、前記置換基は、もう1つのフォトクロミック物質の上のアリール基に結合されている、モノ置換フェニル基;-NR11R12式中、R11およびR12は、それぞれ独立して、水素基、C1~C8アルキル基、フェニル基、ナフチル基、フラニル基、ベンゾフラン-2-イル基、ベンゾフラン-3-イル基、チエニル基、ベンゾチエン-2-イル基、ベンゾチエン-3-イル基、ジベンゾフラニル基、ジベンゾチエニル基、ベンゾピリジル基、フルオレニル基、C1~C8アルキルアリール基、C3~C20シクロアルキル基、C4~C20ビシクロアルキル基、C5~C20トリシクロアルキル基もしくはC1~C20アルコキシアルキル基であり、しかも、前記アリール基は、フェニル基もしくはナフチル基であり、または、R11およびR12は、前記窒素原子と一緒になって、C3~C20ヘテロビシクロアルキル環もしくはC4~C20ヘテロトリシクロアルキル環を形成している;次の構造式VA:[式中、各々のYは、各々の存在に対して独立して、-CH2-、-CHR13-、-CR132-、-CHアリール-、-Cアリール2-および-CR13アリール-から選ばれており、Zは、-Y-、-O-、-S-、-SO-、-SO2-、-NH-、-NR13-もしくは-Nアリール-であり、しかも、各々のR13は独立して、C1~C6アルキル基であり、各々のアリール基は独立して、フェニル基もしくはナフチル基であり、mは整数1、2もしくは3であり、しかも、pは整数0、1、2もしくは3であり、pが0である場合、ZはYである]によって表される窒素含有環;次の構造式VBまたはVC:式中、R15、R16およびR17は、それぞれ独立して、水素基、C1~C6アルキル基、フェニル基もしくはナフチル基であり、または、基R15およびR16は一緒になって、5~8個の炭素原子の環を形成しており、更に、各々のR14は、各々の存在に対して独立して、C1~C6アルキル基、C1~C6アルコキシ基、フルオロ基もしくはクロロ基であり、また、pは、整数0、1、2もしくは3であるの1つによって表される基;ならびに、無置換、モノ置換もしくは二置換のC4~C18スピロ二環式アミン基、または、無置換、モノ置換および二置換のC4~C18スピロ三環式アミン基であって、前記置換基は独立して、アリール基、C1~C6アルキル基、C1~C6アルコキシ基もしくはフェニルC1~C6アルキル基である、前記のC4~C18スピロ二環式アミン基またはC4~C18スピロ三環式アミン基;であり、または、6位のR3基および7位のR3基は一緒になって、VDおよびVE:式中、TおよびT’は、それぞれ独立して、酸素基もしくは基-NR11-であり、R11、R15およびR16は、上記に開示される通りであるの1つによって表される基を形成しており、eR5およびR6は、それぞれ独立して、前記反応性置換基R;水素基;ヒドロキシ基;C1~C6アルキル基;C3~C7シクロアルキル基;アリル基;置換フェニル基もしくは無置換フェニル基;置換ベンジル基もしくは無置換ベンジル基;クロロ基;フルオロ基;基-C=OW’[式中、W’は、水素基;ヒドロキシ基;C1~C6アルキル基;C1~C6アルコキシ基;無置換、モノ置換もしくはジ置換のアリール基であるフェニル基もしくはナフチル基;フェノキシ基;モノ-もしくはジ-C1~C6アルコキシ置換フェノキシ基;モノ-もしくはジ-C1~C6アルコキシ置換フェノキシ基;アミノ基;モノC1~C6アルキルアミノ基;ジC1~C6アルキルアミノ基;フェニルアミノ基;モノ-もしくはジ-C1~C6アルキル置換フェニルアミノ基;または、モノ-もしくはジ-C1~C6アルコキシ置換フェニルアミノ基である];-OR18{式中、R18は、C1~C6アルキル基、フェニルC1~C3アルキル基、モノC1~C6アルキル置換フェニルC1~C3アルキル基、モノC1~C6アルコキシ置換フェニルC1~C3アルキル基、C1~C6アルコキシC2~C4アルキル基、C3~C7シクロアルキル基、モノC1~C4アルキル置換C3~C7シクロアルキル基、C1~C6クロロアルキル基、C1~C6フルオロアルキル基、アリル基、または、基-CHR19Y’[式中、R19は、水素基もしくはC1~C3アルキル基であり、Y’は、CN、CF3もしくはCOOR20式中、R20は、水素基もしくはC1~C3アルキル基であるである]であるか、または、R18は、基-C=OW’’[式中、W’’は、水素基;C1~C6アルキル基;C1~C6アルコキシ基;無置換、モノ置換もしくはジ置換のアリール基であるフェニル基もしくはナフチル基;フェノキシ基;モノ-もしくはジ-C1~C6アルキル置換フェノキシ基;モノ-もしくはジ-C1~C6アルコキシ置換フェノキシ基;アミノ基;モノC1~C6アルキルアミノ基;ジC1~C6アルキルアミノ基;フェニルアミノ基;モノ-もしくはジ-C1~C6アルキル置換フェニルアミノ基;または、モノ-もしくはジ-C1~C6アルコキシ置換フェニルアミノ基である]であり、しかも、前記のフェニル基、ベンジル基もしくはアリール基の置換基の各々は独立して、C1~C6アルキル基もしくはC1~C6アルコキシ基である};または、モノ置換フェニル基であって、このフェニル基は、パラ位に配置された置換基を有し、前記置換基が、ジカルボン酸残基もしくはそれの誘導体、ジアミン残基もしくはそれの誘導体、アミノアルコール残基もしくはそれの誘導体、ポリオール残基もしくはそれの誘導体、-CH2-、-CH2t-もしくは-[O-CH2t]k-式中、tは、整数2、3、4、5もしくは6であり、kは、1~50の整数であるであり、しかも、前記置換基は、もう1つのフォトクロミック物質の上のアリール基に結合されている、モノ置換フェニル基;であるか、または、R5およびR6は一緒になって、オキソ基;または、3~6個の炭素原子を含有するスピロ炭素環基、もしくは、1~2個の酸素原子とスピロ炭素原子を含む3~6個の炭素原子とを含有するスピロ複素環基であって、0、1もしくは2個のベンゼン環で環付加されている、前記のスピロ炭素環基もしくはスピロ複素環基;を形成しており、しかも、fBおよびB’は、それぞれ独立して、置換フェニル基;置換アリール基;置換9-ジュロリンジニル基;ピリジル基、フラニル基、ベンゾフラン-2-イル基、ベンゾフラン-3-イル基、チエニル基、ベンゾチエン-2-イル基、ベンゾチエン-3-イル基、ジベンゾフラニル基、ジベンゾチエニル基、カルバゾイル基、ベンゾピリジル基、インドリニル基およびフルオレニル基から選ばれた置換芳香族複素環基[ここで、前記のフェニル基、アリール基、9-ジュロリンジニル基もしくは芳香族複素環基の置換基が前記反応性置換基Rである];無置換、モノ置換、ジ置換もしくはトリ置換のフェニル基またはアリール基;9-ジュロリジニル基;または、ピリジル基、フラニル基、ベンゾフラン-2-イル基、ベンゾフラン-3-イル基、チエニル基、ベンゾチエン-2-イル基、ベンゾチエン-3-イル基、ジベンゾフラニル基、ジベンゾチエニル基、カルバゾイル基、ベンゾピリジル基、インドリニル基およびフルオレニル基から選ばれた無置換、モノ置換もしくはジ置換の芳香族複素環基であって、前記の芳香族複素環基、フェニル基およびアリール基の置換基の各々が、それぞれ独立して、ヒドロキシル基、基-C=OR21{式中、R21は、-OR22、-NR23R24、ピペリジノ基、モルホリノ基[式中、R22は、アリル基、C1~C6アルキル基、フェニル基、モノC1~C6アルキル置換フェニル基、モノC1~C6アルコキシ置換フェニル基、フェニルC1~C3アルキル基、モノC1~C6アルキル置換フェニルC1~C3アルキル基、モノC1~C6アルコキシ置換フェニルC1~C3アルキル基、C1~C6アルコキシC2~C4アルキル基もしくはC1~C6ハロアルキル基であり、R23およびR24は、それぞれ独立して、C1~C6アルキル基、C5~C7シクロアルキル基、フェニル基、もしくは、置換フェニル基であって前記フェニル基の置換基がC1~C6アルキル基もしくはC1~C6アルコキシ基である置換フェニル基であり、しかも、前記ハロ置換基は、クロロ基もしくはフルオロ基である]である}、アリール基、モノC1~C12アルコキシアリール基、ジC1~C12アルコキシアリール基、モノC1~C12アルキルアリール基、ジC1~C12アルキルアリール基、ハロアリール基、C3~C7シクロアルキルアリール基、C3~C7シクロアルキル基、C3~C7シクロアルキルオキシ基、C3~C7シクロアルキルオキシ基C1~C12アルキル基、C3~C7シクロアルキルオキシC1~C12アルコキシ基、アリールC1~C12アルキル基、アリールC1~C12アルコキシ基、アリールオキシ基、アリールオキシC1~C12アルキル基、アリールオキシC1~C12アルコキシ基、モノ-もしくはジ-C1~C12アルキルアリールC1~C12アルキル基、モノ-もしくはジ-C1~C12アルコキシアリールC1~C12アルキル基、モノ-もしくはジ-C1~C12アルキルアリールC1~C12アルコキシ基、モノ-もしくはジ-C1~C12アルコキシアリールC1~C12アルコキシ基、アミノ基、モノ-もしくはジ-C1~C12アルキルアミノ基、ジアリールアミノ基、ピペラジノ基、N-C1~C12アルキルピペラジノ基、N-アリールピペラジノ基、アジリジノ基、インドリノ基、ピペリジノ基、モルホリノ基、チオモルホリノ基、テトラヒドロキノリノ基、テトラヒドロイソキノリノ基、ピロリジル基、C1~C12アルキル基、C1~C12ハロアルキル基、C1~C12アルコキシ基、モノC1~C12アルコキシC1~C12アルキル基、アクリルオキシ基、メタクリルオキシ基またはハロゲン基、無置換、モノ置換もしくはジ置換の芳香族複素環基;ピラゾリル基、イミダゾリル基、ピラゾリニル基、イミダゾリニル基、ピロリニル基、フェノチアジニル基、フェノキサジニル基、フェナジニル基およびアクリジニル基から選ばれている、無置換基もしくはモノ置換基であって、前記置換基の各々がC1~C12アルキル基、C1~C12アルコキシ基、フェニル基またはハロゲン基である、無置換基もしくはモノ置換基;モノ置換フェニル基であって、このフェニル基はパラ位に置換基が配置されている置換機を有し、前記置換基が、ジカルボン酸残基もしくはそれの誘導体、ジアミン残基もしくはそれの誘導体、アミノアルコール残基もしくはそれの誘導体、ポリオール残基もしくはそれの誘導体、-CH2-、-CH2t-もしくは-[O-CH2t]k-式中、tは、整数2、3、4、5もしくは6であり、kは、1~50の整数であるであり、しかも、前記置換基が、もう1つのフォトクロミック物質の上のアリール基に結合されている、モノ置換フェニル基;式中、Kは-CH2-もしくは-O-であり;Mは-O-もしくは置換窒素であり;Mが置換窒素であり、Kが-CH2-であるという条件で、前記置換窒素の置換基は、水素基、C1~C12アルキル基もしくはC1~C12アシル基であり;各々のR25は、各々の存在に対して独立して、C1~C12アルキル基、C1~C12アルコキシ基、ヒドロキシ基およびハロゲン基から選ばれており;R26およびR27は、それぞれ独立して、水素基もしくはC1~C12アルキル基であり;また、uは、0~2の範囲の整数であるの1つによって表される基;式中、R28は、水素基もしくはC1~C12アルキル基であり;R29は、ナフチル基、フェニル基、フラニル基およびチエニル基から選ばれた無置換、モノ置換もしくはジ置換の基であって、前記置換基がC1~C12アルキル基、C1~C12アルコキシ基もしくはハロゲン基である、無置換、モノ置換もしくはジ置換の基であるによって表される基;であるか、または、前記フォトクロミック物質が少なくとも1つの反応性置換基Rを有しているという条件で、BおよびB’は一緒になって、フルオレン-9-イリデン基;モノ置換もしくはジ置換のフルオレン-9-イリデン基であって、前記のフルオレン-9-イリデン基の置換基の各々が、独立して、C1~C12アルキル基、C1~C12アルコキシ基およびハロゲン基から選ばれている、前記フルオレン-9-イリデン基;の1種を形成している}}によって表される、眼科用器具。8実施態様7に記載の眼科用器具において、前記フォトクロミック物質は、2つの反応性置換基Rを有している、眼科用器具。9実施態様7に記載の眼科用器具において、R3は、構造体IIIまたは構造体IVの上の6位および7位に置換基を有しており、前記の6位および7位の置換基は、それぞれ独立して、前記反応性置換基R;-OR10{式中、R10は、水素基;C1~C6アルキル基;もしくは、i-NR11R12式中、R11およびR12は、それぞれ独立して、水素基、C1~C8アルキル基、フェニル基もしくはC1~C20アルコキシアルキル基である、または、ii次の構造式VA:[式中、各々のYは、各々の存在に対して独立して、-CH2-、-CHR13-、-CR132-、-CHアリール基-、-Cアリール基2-および-CR13アリール基-から選ばれており、Zは、-Y-、-O-、-S-、-SO-、-SO2-、-NH-、-NR13-もしくは-Nアリール基-であり式中、各々のR13は独立して、C1~C6アルキル基であり、各々のアリール基は独立して、フェニル基もしくはナフチル基である;mは整数1、2もしくは3であり;pは整数0、1、2もしくは3であり;しかも、pが0である場合、ZはYである]によって表される窒素含有環;である}である、眼科用器具。10実施態様7に記載の眼科用器具において、R5およびR6は、それぞれ独立して、前記反応性置換基R;C1~C6アルキル基;ヒドロキシ基;または、-OR18式中、R18はC1~C6アルキル基である;である、眼科用器具。11実施態様1に記載の眼科用器具において、少なくとも1種のポリマー材料の少なくとも一部分の中に組み込まれた前記フォトクロミック物質を含有する前記ポリマー材料で形成されている、眼科用器具。12実施態様11に記載の眼科用器具において、前記ポリマー材料は、親水性モノマー、親水性ポリマー、およびシリコーン成分を含有する成分で形成されている、眼科用器具。13実施態様11に記載の眼科用器具において、前記眼科用器具は、コンタクトレンズであり、前記ポリマー材料は、ヒドロゲルを含有している、眼科用器具。14実施態様1に記載の眼科用器具において、前記フォトクロミック物質は、前記眼科用器具の少なくとも一部分に結合されている、眼科用器具。15実施態様14に記載のフォトクロミック物品において、前記眼科用器具は、ソフトコンタクトレンズ、ハードコンタクトレンズ、眼内レンズ、オーバーレイレンズ、眼球インサート、および光学インサートから成る群から選ばれている、フォトクロミック物品。16実施態様1に記載の眼科用器具において、ソフトコンタクトレンズである、眼科用器具。17実施態様14に記載のフォトクロミック物品において、前記眼科用器具は、ポリマー材料を有しており、前記フォトクロミック物質は、前記ポリマー材料の少なくとも一部分と混合されたもの、および、前記ポリマー材料の少なくとも一部分に結合されたもの、の少なくとも一方である、フォトクロミック物品。18実施態様17に記載の眼科用器具において、前記フォトクロミック物質は、共重合によって、前記ポリマー材料の少なくとも一部分と結合している、眼科用器具。19実施態様17に記載の眼科用器具において、前記眼科用器具の表面の少なくとも一部分に、ポリマーコーティング材料の少なくとも一部のコーティングが結合しており、前記ポリマーコーティング材料は、前記フォトクロミック物質を含有している、眼科用器具。20実施態様1に記載のフォトクロミック眼科用器具を製造する方法において、前記眼科用器具の少なくとも一部分に、前記フォトクロミック物質を結合させること、を含む、方法。21実施態様20に記載の方法において、前記基体は、ポリマー材料を有し、結合させることは、前記フォトクロミック物質を前記ポリマー材料の少なくとも一部分と混合すること、および、前記フォトクロミック物質を前記ポリマー材料の少なくとも一部分に結合させることの少なくとも一方によって、前記フォトクロミック物質を前記眼科用器具の少なくとも一部分の中に組み入れること、を含む、方法。22実施態様21に記載の方法において、前記フォトクロミック物質を前記ポリマー材料の少なくとも一部分と共重合させることによって、前記フォトクロミック物質を結合させる、方法。23実施態様20に記載の方法において、前記眼科用器具は、ポリマー材料を有し、前記フォトクロミック物質を前記眼科用器具の少なくとも一部分に結合させることは、前記フォトクロミック物質および前記ポリマー材料を現場鋳造することを含む、方法。24実施態様20に記載の方法において、前記眼科用器具は、ポリマー材料を有し、フォトクロミック物質を前記眼科用器具の少なくとも一部分に結合させることは、前記フォトクロミック物質を含有する少なくとも一部のコーティングを前記眼科用器具の少なくとも一部分に施用することを含む、方法。25実施態様24に記載の方法において、前記フォトクロミック物質を含有する前記の少なくとも一部のコーティングを前記眼科用器具の少なくとも一部分に施用することは、浸漬被覆、スピン被覆、ロール被覆、スプレー被覆、カーテン被覆、および鋳型内鋳造の1つを含む、方法。26少なくとも1種のフォトクロミック物質を含有している眼科用器具において、前記少なくとも1種のフォトクロミック物質は、i33-ジ4-メトキシフェニル-6-メトキシ-7-3-2-メタクリルオキシエチルカルバミルオキシメチレンピペリジン-1-イル-1313-ジメチル-3H13H-インデノ[2’3’:34]ナフト[12-b]ピラン、ii3-フェニル-3-4-モルホリノフェニル-6-メトキシ-7-3-2-メタクリルオキシエチルカルバミルオキシメチレンピペリジン-1-イル-1313-ジメチル-3H13H-インデノ[2’3’:34]ナフト[12-b]ピラン、iii3-フェニル-3-4-4-フェニルピペラジノフェニル-6-メトキシ-7-4-2-メタクリルオキシエチルカルバミルオキシピペリジン-1-イル-1313-ジメチル-3H13H-インデノ[2’3’:34]ナフト[12-b]ピラン、iv3-4-フルオロフェニル-3-4-メトキシフェニル-6-メトキシ-7-4-2-メタクリルオキシエチルカルバミルオキシピペリジン-1-イル-1313-ジメチル-3H13H-インデノ[2’3’:34]ナフト[12-b]ピラン、v3-4-フルオロフェニル-3-4-モルホリノフェニル-6-メトキシ-7-4-2-メタクリルオキシエチルカルバミルオキシピペリジン-1-イル-1313-ジメチル-3H13H-インデノ[2’3’:34]ナフト[12-b]ピラン、vi3-フェニル-3-4-モルホリノフェニル-6-メトキシ-7-4-2-メタクリルオキシエチルカルバミルオキシピペリジン-1-イル-1313-ジメチル-3H13H-インデノ[2’3’:34]ナフト[12-b]ピラン、vii3-フェニル-3-4-モルホリノフェニル-6-メトキシ-7-4-2-メタクリルオキシエチルカルバミルピペラジン-1-イル-1313-ジメチル-3H13H-インデノ[2’3’:34]ナフト[12-b]ピラン、viii3-フェニル-3-4-2-2-メタクリルオキシエチルカルバミルオキシエトキシフェニル-6-メトキシ-7-ピペリジノ-1313-ジメチル-3H13H-インデノ[2’3’:34]ナフト[12-b]ピラン、ix3-フェニル-3-4-メトキシフェニル-6-メトキシ-7-4-2-メタクリルオキシエチルカルバミルピペラジン-1-イル-1313-ジメチル-3H13H-インデノ[2’3’:34]ナフト[12-b]ピラン、x3-フェニル-3-4-2-2-メタクリルオキシエチルカルバミルオキシエトキシフェニル-67-ジメトキシ-1313-ジメチル-3H13H-インデノ[2’3’:34]ナフト[12-b]ピラン、xi3-フェニル-3-4-4-2-メタクリルオキシエチルカルバミルピペラジン-1-イルフェニル-611-ジメトキシ-1313-ジメチル-3H13H-インデノ[2’3’:34]ナフト[12-b]ピラン、xii3-フェニル-3-4-2-メタクリルオキシエチルカルバミルオキシフェニル-67-ジメトキシ-1313-ジメチル-3H13H-インデノ[2’3’:34]ナフト[12-b]ピラン、xiii3-フェニル-3-4-モルホリノフェニル-6-メトキシ-7-3-2-2-2-2-2-2-2-メタクリルオキシエトキシエトキシエトキシエトキシエトキシエトキシカルボニルエチルカルボキシメチレンピペリジン-1-イル-1313-ジメチル-3H13H-インデノ[2’3’:34]ナフト[12-b]ピラン、xiv3-フェニル-3-4-メトキシフェニル-6-メトキシ-7-3-2-2-2-2-2-2-2-メタクリルオキシエトキシエトキシエトキシエトキシエトキシエトキシカルボニルエチルカルボキシメチレンピペリジン-1-イル-1313-ジメチル-3H13H-インデノ[2’3’:34]ナフト[12-b]ピラン、xv3-フェニル-3-4-モルホリノフェニル-6-メトキシ-7-4-2-2-2-2-2-2-2-メタクリルオキシエトキシエトキシエトキシエトキシエトキシエトキシカルボニルエチルカルボキシピペリジン-1-イル-1313-ジメチル-3H13H-インデノ[2’3’:34]ナフト[12-b]ピラン、xvi3-フェニル-3-4-メトキシフェニル-6-メトキシ-7-4-2-2-2-2-2-2-2-メタクリルオキシエトキシエトキシエトキシエトキシエトキシエトキシカルボニルエチルカルボキシピペリジン-1-イル-1313-ジメチル-3H13H-インデノ[2’3’:34]ナフト[12-b]ピラン、xvii3-フェニル-3-4-2-2-2-2-2-2-2-2-メタクリルオキシエトキシエトキシエトキシエトキシエトキシエトキシカルボニルエチルカルボキシエトキシフェニル-6-メトキシ-7-モルホリノ-1313-ジメチル-3H13H-インデノ[2’3’:34]ナフト[12-b]ピラン、xviii3-フェニル-3-4-4-2-2-メタクリルオキシエチルカルバミルオキシエチルピペラジン-1-イルフェニル-1313-ジメチル-3H13H-インデノ[2’3’:34]ナフト[12-b]ピラン、および、それらの組合せ、から選らばれる、眼科用器具。27実施態様11に記載のフォトクロミック組成物において、前記フォトクロミック物品は、相補的フォトクロミック物質、光開始剤、熱開始剤、重合防止剤、溶媒、光安定剤、熱安定剤、離型剤、レオロジー制御剤、レべリング剤、フリーラジカル捕捉剤、接着促進剤、湿潤剤、相溶化成分、薬剤、抗菌性化合物、反応性チント、顔料、共重合性の染料および非重合性の染料、ならびに、それらの混合物の少なくとも1種を含有している、フォトクロミック組成物。28実施態様14に記載のフォトクロミック組成物において、前記フォトクロミック物品は、相補的フォトクロミック物質、光開始剤、熱開始剤、重合防止剤、溶媒、光安定剤、熱安定剤、離型剤、レオロジー制御剤、レべリング剤、フリーラジカル捕捉剤、接着促進剤、湿潤剤、相溶化成分、薬剤、抗菌性化合物、反応性チント、顔料、共重合性の染料および非重合性の染料、ならびに、それらの混合物の少なくとも1種を含有している、フォトクロミック組成物。29実施態様14に記載の眼科用器具において、前記眼科用器具は、前記フォトクロミック物質を含有する被覆組成物で被覆されている、眼科用器具。本明細書に開示される様々な非限定的具体例によるフォトクロミック物質を合成するための反応スキームの概略図である。本明細書に開示される様々な非限定的具体例によるフォトクロミック物質を合成するための反応スキームの概略図である。"